FR 2514045 A1 19830408 FR 8118748 A 19811002 La présente invention concerne des perfectionnements apportés aux matériaux utilisés comme assises de chaussées ou fondations d'aires de stationnement ou de circulation. Les matériaux couramment utilisés dans ce domaine sont ceux du type graves reconstituées résultant généralement d'une opération de criblage et/ou de concassage et présentant des granulométries comprises entre 0 et 20 mm ou 25 mm tout en répondant aux différentes spécifications relatives à ces matériaux. Or, ces graves sont, la plupart du temps, traitées par des liants hydrauliques ou pouzzolaniques tels que ciments, pouzzolanes, cendres, laitiers, etc, ou par des liants hydrocarbonés tels que ceux à base de bitume ou de goudron. Elles constituent alors les graves traitées dites graves-ciment, graves-cendres, gravespouzzolane, graves-laitier, graves-bitume, etc, dont les techniques d'utilisation font l'objet soit de directives, soit de recommandations officielles. Toutefois, dans le cas des graves naturelles ou traitées aux liants hydrauliques, ces matériaux présentent, entre autres, les inconvénients 1) de fissuration dans le cas de traitement par des liants hydrauliques 2) de fragilité dans la couche supérieure, fragilité due essentiellement aux difficultés d'éviter toute ségrégation des matériaux à la mise en oeuvre et toute dessication superficielle avant la prise complète du liant hydraulique. Or, pour améliorer cet état de surface, il est fait, fréquemment, appel à un enduit au bitume ou au goudron. Mais cette solution, bien que présentant quelques avantages n'obvie pas aux inconvénients ci-dessus. La présente invention a donc pour but de pallier ces inconvénients en traitant lesdits matériaux de manière à leur conférer non seulement des résistances supérieures à celles habituellement recherchées mais aussi, directement, un bon état de surface sans avoir à recourir à d'autres produits de finition ou à des enduits superficiels. Ces résultats sont atteints grâce à la présente invention, essentiellement caractérisée par le fait que l'on incorpore à ces matériaux une solution, émulsion ou suspension aqueuse d'au moins un polymère élastomérique éventuellement en association avec un agent mouillant tensio-actif et/ou un agent anti-mousse. Parmi les polymères élastomériques qui conviennent selon l'invention, on citera, entre autres, les élastomères tels que ceux de styrène, de butadiène, de polyesters, de dérivés éthyléniques, de polyuréthanne, de polyisocyanates, de silicones, de composés acryliques, leurs dérivés de substitution et analogues. L'agent mouillant tensio-actif est de préférence choisi parmi ceux à base de lignosulfonate de métal alcalin ou alcalino-terreux Suivant d'autres caractéristiques - la quantité de la solution, émulsion ou suspens ion aqueuse incorporée correspond à une quantité (calculée en poids sec) de composé organique comprise entre 0,5 et 6 % par rapport au poids sec du granulat - la quantité d'agent mouillant et/ou d'antimousse est comprise entre 0 et 1 % par rapport au liant - l'incorporation de la solution, émulsion ou suspension aqueuse s'effectue, soit lors de la fabrication du matériau dans le malaxeur, soit par pulvérisation et imprégnation de la partie supérieure du matériau avant ou après compactage. En mettant en oeuvre l'invention, par exemple sur des graves naturelles ou traitées aux liants hydrauliques, on obtient des résistances à la traction ou à la compression remarquables (respectivement de l'ordre de 10 bars et 100 bars) associées à un bon état de surface ne nécessitant plus de faire appel ultérieurement à un produit de finition ou à un enduit superficiel. De plus, on assiste à une diminution de la fissuration dans le cas des graves hydrauliques soit dans la masse soit en surface. Il va de soi que la présente invention n'a été ~décrite qu a titre purement explicatif et nullement limitatif et que toutes modifications utiles pourront y être apportées sans sortir de son cadre. REVENDICATIONS 1. Procédé pour améliorer les propriétés des matériaux utilisés comme assises de chausséesou fondations d'aires de stationnement ou de circulation, procédé caractérisé par le fait que l'on incorpore à ces matériaux une solution, émulsion ou suspension aqueuse d'au moins un polymère élastomérique, éventuellement en association avec un agent mouillant tensio-actif et/ou un agent anti-mousse. 2. Procédé selon la revendication 1, caractérisé par le fait que les matériaux sont du type graves naturelles ou graves traitées aux liants hydrauliques ou pouzzolaniques telles que graves-ciment, graves-cendres, graves-pouzzolane, graves-laitier et analogues. 3. Procédé selon la revendication 1 ou 2, caractérisé par le fait que les polymères élastomériques sont choisis parmi les élastomères de styrène, de butadiène, de polyesters, de dérivés éthyléniques, de polyuréthanne, de polyisocyanates, de silicones, de composés acryliques, leurs dérivés de substitution et analogues. 4. Procédé selon la revendication 1 ou 2, caractérisé par le fait que l'agent mouillant tensio-actif est de préférence choisi parmi ceux à base de lignosulfonate de métal alcalin ou alcalino-terreux. 5. Procédé selon l'une quelconque des revendications 1 à 4, caractérisé par le fait que la quantité de la solution, émulsion ou suspension aqueuse incorporée correspond à une quantité (calculée en poids sec) de composé organique comprise entre 0,5 ét 6 % par rapport au poids sec du granulat. 6. Procédé selon l'une quelconque des revendications 1 à 5, caractérisé par le fait que la quantité d'agent mouillant et/ou d'anti-mousse est comprise entre 0 et 1 % par rapport au liant. 7. Procédé selon l'une quelconque des revendications 1 à 6, caractérisé par le fait que l'incorporation de la solution, émulsion ou suspension aqueuse s'effectue, soit lors de la fabrication du matériau dans le malaxeur, soit par pulvérisation et imprégnation de la partie supérieure du matériau avant ou après compactage. 8. Graves naturelles ou traitées aux liants hydrauliques ou pouzzolaniques, améliorées par le procédé selon l'une quelconque des revendications 1 à 7, caractérisées par le fait qu'elles présentent une résistance élevée et/ou un bon état de surface et/ou une faible tendance à la fissuration soit en surface soit dans la masse.